(57)【特許請求の範囲】
【請求項１】
（ａ）以下のエポキシ化合物：
【化１】
0005498156.tif 000025
（ｂ）ジアリールヨードニウム塩カチオン光開始剤；
（ｃ）場合により一種以上の充填剤；
（ｄ）場合により一種以上の接着促進剤
を含むカチオン硬化性バリヤー組成物であって、
さらに以下のもの：
【化２】
0005498156.tif 000026
からなる群から選ばれるエポキシ化合物を含む組成物。
【発明の詳細な説明】
【発明の詳細な説明】
【０００１】
本発明は、陸軍研究所より得た契約書番号ＭＤＡ９７２−９３−２−００１４のもと、アメリカ合衆国政府からの援助によってなされた。合衆国政府は本発明に特定の権利を有する。
関連出願
【０００２】
本出願は、米国特許出願シリアル番号１１／０９８，１１５、１１／０９８，１１６及び１１／０９８，１１７号に関連する。
発明の分野
【０００３】
本発明は、電子及び光電子デバイスで使用するためのバリヤシーラント、接着剤、封入剤及びコーティングに関する。（本明細書及び請求の範囲で使用するように、接着剤、シーラント、封入剤及びコーティングは似たような物質であり、いずれも接着剤、シーラント及びコーティング性能及び機能をもつ。任意の一つを列挙するとき、その他のものも含まれるものとみなす。）
背景
【０００４】
放射線硬化性物質は、この３０年間にわたって硬化の間のエネルギー消費が低いこと、ラジカルまたはカチオン機構のいずれかによる迅速な硬化速度、低い硬化温度、硬化材料が広く使用可能であること及び溶媒を含まない製品の利用可能性などの理由により、コーティング、接着剤及びシーラントとして利用が高まってきた。そのような製品は温度感受性であったり、長い硬化時間にうまく耐えられない電子及び光電子デバイスを迅速に接着及びシールするのに特に役立ってきた。光電子デバイスは特に熱に感受性であることが多いので、非常に短時間で硬化によって光学的に配列し且つ空間的に固定する必要がある。
【０００５】
多くの光電子デバイスは感湿性（ｍｏｉｓｕｔｕｒｅ  ｓｅｎｓｉｔｉｖｅ）または酸素感受性でもあるので、その有効寿命の間に影響を受けないようにする必要がある。一般的なアプローチとしては、デバイスが配置されている不浸透性基板と不浸透性ガラスまたは金属製の蓋との間にデバイスをシールし、放射線硬化性接着剤またはシーラントを使用して蓋の周囲を底の基板にシールまたは接着することである。
【０００６】
このパッケージ配置の一般的な具現様式を図１に例示する。この図は、ガラス基板（４）上に作った有機発光ダイオード（ＯＬＥＤ）スタック（３）の上の金属またはガラス製の蓋（２）に接着するために、放射線硬化性周辺シーラント（１）を使用することを開示する。種々の構造があるが、典型的なデバイスでは、アノード（５）、カソード（６）と、ＯＬＥＤピクセル／デバイスと外部回路網（７）との間の何らかの形式の電気相互接続も含む。本発明の目的に関しては、周辺シーラント（１）などの接着剤／シーラント材料を含むものを除いては、特別なデバイス配置は指定も必要もされない。
【０００７】
多くの構造において、たとえば図１の例に関しては、ガラス基板と金属／ガラス製の蓋はいずれも、本質的に酸素及び水分に対して不浸透性であり、シーラントは、かなりの透過性（ａｐｐｒｅｃｉａｂｌｅ  ｐｅｒｍｅａｂｉｌｉｔｙ）でもってデバイスを取り囲む唯一の材料である。電子及び光電子デバイスに関しては、透湿性は酸素透過性よりも重要であることが多い。従って、酸素バリヤ必要条件はそれほど逼迫しておらず、デバイスの良好な性能にとって重要なのは周辺シーラントの防湿（ｍｏｉｓｔｕｒｅ  ｂａｒｒｉｅｒ）特性である。
【０００８】
優れたバリヤシーラントは、低いバルク透湿性（ｂｕｌｋ  ｍｏｉｓｕｒｅ  ｐｅｒｍｅａｂｉｌｉｔｙ）、優れた接着性及び強い界面接着剤／基板相互作用を示すだろう。基板−シーラント界面の特性が悪いと、界面は弱い境界として機能して、シーラントのバルク透湿性にも関わらず、急速に水分がデバイスに入り込んでしまう。界面がバルクシーラントと同様に少なくとも連続的であれば、水分の透過は通常シーラント自体のバルク透湿性によって影響を受ける。
【０００９】
水蒸気透過速度は、透過に関して規定の通路の厚さも通路の長さにも標準化されないので、有効なバリヤ特性の尺度として、単に水蒸気透過速度（ｗａｔｅｒ  ｖａｐｏｒ  ｔｒａｎｓｍｉｓｓｉｏｎ  ｒａｔｅ：ＷＶＴＲ）だけでなく、透湿性（Ｐ）を試験すべきであると注記するのは重要である。通常、透過性は、単位透過性通路長さを乗じたＷＶＴＲとして定義できるので、シーラントが本質的に優れたバリヤ材料であるかどうかを評価する好ましい方法である。
【００１０】
透過性を表現する最も一般的な方法は、透過係数（たとえばｇ・ミル／（１００インチ２・日・気圧））であり、これを任意の実験条件セット、または透過係数（たとえば、所定の温度及び相対湿度におけるｇ・ミル／（１００インチ２・日・気圧））に適用し、バリヤ材料に含まれる透過物（ｐｅｒｍｅａｎｔ）の分圧／濃度を定義するために実験条件を引用しなければならない。通常、あるバリヤ材料内の透過物の浸透（透過率、Ｐ）は、拡散（Ｄ）と溶解性（Ｓ）の積として記載することができる：Ｐ＝ＤＳ。
【００１１】
溶解性なる用語は、透過物のバリヤ親和性を示し、水蒸気に関しては、低いＳなる用語は疎水性材料から得られる。拡散なる用語は、バリヤマトリックス中のｐｅｒｍｅａｎｔの移動度の尺度であり、自由体積及び分子移動度などのバリヤの材料特性に直接関連する。低いＤなる用語は、（架橋度が低いかアモルファスの類似体と対照的に）高架橋度または結晶質材料から得られる。透過性なる用語は、分子の移動度が上昇するにつれて（たとえば温度が上昇するにつれて、特にポリマーのＴｇが上回るとき）に大きく上昇するだろう。
【００１２】
優れたバリヤの製造への論理的で化学的な取り組みでは、水蒸気と酸素の透過性に作用するこれら二つの基本的な因子（ＤとＳ）を考慮しなければならない。そのような化学的因子に重ね合わせるのは物理的変数：長い透過路と完璧な接着剤層（ｂｏｎｄｌｉｎｅ）であり、これらはバリヤ性能を高め、可能であればいつでも適用すべきである。この理想的なバリヤシーラントは、低いＤ及びＳを示し、同時に全てのデバイス基板に対し優れた接着性を提供する。
【００１３】
高性能バリヤ材料を得るためには、低い溶解性（Ｓ）だけか、または低い拡散性（Ｄ）だけでは十分ではない。古典的な実例は一般的なシロキサンエラストマーで知見することができる。そのような材料は非常に疎水性（低い溶解性、Ｓ）であり、Ｓｉ−Ｏ結合（高い分散性Ｄを生み出す）の周りの障害のない回転のため分子移動性が高いので、非常に悪いバリヤである。かくして、単に疎水性だけである多くの系は、これらが低い透湿性を示すという事実にもかかわらず、優れたバリヤ材料ではない。低い透湿性は低い分子移動度と、低い透過物移動度または拡散性と組み合わさなければならない。
【００１４】
本発明の組成物などの固体シーラントに硬化する液体物質の場合に、硬化マトリックスでの低い分子移動度を達成するには、高い架橋密度、微結晶性（ｍｉｃｒｏｃｒｙｓｔａｌｌｉｎｉｔｙ）または、マトリックスの架橋部分の間の分子幹（ｂａｃｋｂｏｎｅ）が最密充填であることによってアプローチする。
図面の簡単な説明
【００１５】
図１は、周辺シール化光電子デバイスである。
発明の概要
【００１６】
本発明は、以下の一般構造：
【化１】
0005498156.tif 000002
をもつメタ−置換反応基をもつ芳香族（官能基）化合物と開始剤との組み合わせによって、特に水分に対して優れたバリヤ性能を提供する。式中、全てのＲ、Ｌ及びＲＦ基は、本明細書の目的及び請求の範囲に関して互いに独立して選択され、
【００１７】
Ｒ１、Ｒ２、Ｒ３、Ｒ４は、水素、ハロゲン、シアノ、アルキル、アリール及び置換アルキルまたはアリール基からなる群から選択され；Ｒ５、Ｒ６は一般構造：−ＣｎＨ２ｎ−（式中、ｎ＝０〜４である）（ｎが０であるとき、Ｒ５、Ｒ６は存在しないことは理解されよう）をもつ二価炭化水素リンカーであり、Ｒ１、Ｒ２、Ｒ３、Ｒ４、Ｒ５、Ｒ６のいずれか二つは同一環式構造の一部を形成することができる；
【００１８】
Ｌ１、Ｌ２、Ｌ３、Ｌ４、Ｌ５、Ｌ６は直接結合であるか、または
【化２】
0005498156.tif 000003
からなる群から選択される二価結合基であり、
【００１９】
ＲＦ及びＲＦ’は、脂肪族エポキシ、グリシジルエーテル、脂環式エポキシ、ヒドロキシル（−ＯＨ）、ビニルエーテル、プロペニルエーテル、クロチルエーテル、スチレン、アクリレート、メタクリレート、イタコネート、マレイミド、マレエート、フマレート、シンナメート、アクリルアミド、メタクリルアミド、カルコン、チオール、アリル、アルケニル及びシクロアルケニル基からなる群から選択される硬化性官能基である。一態様において、ＲＦ及びＲＦ’はいずれもエポキシ官能基である。別の態様では、ＲＦ及びＲＦ’はいずれもアクリレート官能基である。さらなる態様では、ＲＦ官能基はエポキシ基であり、且つＲＦ’官能基は、ヒドロキシル、ビニルエーテル、プロペニルエーテル、クロチルエーテル、スチレン、アクリレート、メタクリレート、イタコネート、マレイミド、マレエート、フマレート、シンナメート、アクリルアミド、メタクリルアミド、カルコン、チオール、アリル、アルケニル及びシクロアルケニル基からなる群から選択される。
【００２０】
本明細書及び請求の範囲で使用するように、エポキシ、エポキシド及びオキシラン（及びその複数形）は、同一化合物または化合物のタイプを指す。エポキシ官能基の代表例としては、以下のものが挙げられるが、これらに限定されない。
【化３】
0005498156.tif 000004
｛式中、構造上の水素は、一つ以上のアルキルまたはハロゲン基によって置換されていてもよい｝。スチレン基の代表例としては、−Ｐｈ−、ＣＨ＝ＣＨ２、−Ｐｈ−ＣＭｅ＝ＣＨ２｛式中、Ｐｈはフェニル基を意味する｝が挙げられる。
【００２１】
これらの化合物の硬化開始剤は、ＰＦとＲＦ’基に依存して、カチオン開始剤またはラジカル開始剤のいずれかである。そのような開始剤の選択は、当業者の専門的知識の範囲内である。態様によっては、カチオン開始剤とラジカル開始剤を両方使用してもよい。
【００２２】
そのようなバリヤ材料は、単独、または他の硬化性樹脂及び種々の充填剤と組み合わせて使用することができる。得られた組成物は電子、光電子、電気泳動及びＭＥＭＳデバイスをシール及び封入する際に使用するのにこれらを効果的にするのに、商業的に受け入れられる硬化速度、高架橋密度と分子充填のバランス（低いｐｅｒｍｅａｎｔ移動度／分散性、Ｄ）、疎水性（低い水溶性、Ｓ）、及び接着性（強い接着剤／基板界面）を示す。
発明の詳細な説明
【００２３】
本発明は、（ａ）メタ−置換反応基をもつ芳香族化合物と、（ｂ）カチオン若しくはラジカル開始剤、またはその両方とを含む硬化性バリヤシーラントである。バリヤ接着剤またはシーラントは、場合により（ｃ）一種以上の充填剤と、場合により（ｄ）一種以上の接着促進剤を含む。種々の性能条件を満足するために、一種以上の追加のエポキシ樹脂をカチオンまたはカチオン／ラジカルハイブリッド系で使用することができ、これらの樹脂は、好ましくはビスフェノールＦジグリシジルエーテル、ノボラックグリシジルエーテル、多環式エポキシ、及びハロゲン化グリシジルエーテルからなる群から選択される。カチオンまたはラジカル光開始剤を使用すると、放射線−硬化性配合物となり；室温または高温で重合を始動し得るカチオン及び／またはラジカル系を使用すると、熱硬化性配合物となる。得られた組成物は、電子及び光電子デバイスのシール及び封入で使用するのに適している。バリヤシーラント化合物の例としては、実施例に開示されており、他には以下のものが挙げられるが、これらに限定されない。
【化４】
0005498156.tif 000005
【化５】
0005498156.tif 000006
【００２４】
本明細書内では、放射線なる用語は、化学電磁放射線（ａｃｔｉｎｉｃ  ｅｌｅｃｔｒｏｍａｇｎｅｔｉｃ  ｒａｄｉａｔｉｏｎ）を指す。化学線は、物質内で化学的変化を誘発する電磁放射線として定義され、本明細書内の目的に関しては、電子ビーム硬化も含む。殆どの場合、スペクトルの紫外線（ＵＶ）及び／または可視領域の波長の電磁放射線が最も有用である。
【００２５】
本発明の放射線硬化性バリヤ材料の開始剤の選択は、放射線硬化分野の当業者には公知である。光硬化（ｐｈｏｔｏｃｕｒｉｎｇ）に関しては、硬化開始剤は光開始剤である。好適な光開始剤の選択は、バリヤシーラントを使用すべき具体的な用途に依存する。好適な光開始剤は、放射線硬化系における樹脂、充填剤及び他の添加剤とは異なる光吸収スペクトルを示すものである。シーラントがカバーまたは基板を介して硬化しなければならない場合、光開始剤は、カバーまたは基板が透明である波長で放射線を吸収し得るものである。たとえばバリヤシーラントがソーダ石灰ガラスカバープレートを介して硬化すべき場合、光開始剤は約３２０ｎｍを超える有効なＵＶ吸収度を持たねばならない。３２０ｎｍ未満でのＵＶ照射は、ソーダ石灰ガラスカバープレートによって吸収されてしまって、光開始剤には届かない。この例では、光開始剤へのエネルギー移動を増やすために、光開始剤系に光開始剤と一緒に光増感剤を配合するとよい。
【００２６】
具体的なカチオン性光開始剤は、Ｉｏｎｉｃ  Ｐｏｌｙｍｅｒｉｚａｔｉｏｎｓ  ａｎｄ  Ｒｅｌａｔｅｄ  ｐｒｏｃｅｓｓｅｓ、４５−６０、１９９９年、Ｋｌｕｗｅｒ  Ａｃａｄｅｍｉｃ  Ｐｕｂｌｉｓｈｅｒｓ；Ｎｅｔｈｅｒｌａｎｄｓ；Ｊ．Ｓ．Ｐｕｓｋａｓら（編）に開示されている。好ましいカチオン光開始剤としては、ジアリルヨードニウム塩とトリアリルスルホニウム塩が挙げられる。公知の市販品の例としては、ＵＶ９３８０Ｃ（ＧＥ  Ｓｉｌｉｃｏｎｅｓ）、ＰＣ２５０６（Ｐｏｌｙｓｅｔ）、ＳＲ１０１２（Ｓａｒｔｏｍｅｒ）、Ｐｈｏｄｏｒｓｉｌ２０７４（Ｐｈｏｄｉａ）及びＵＶＩ−６９７４（Ｄｏｗ）が挙げられる。ジアリルヨードニウム塩の好ましい増感剤は、イソプロピルチオキサントン（本明細書中、ＩＴＸと称する、２−及び４−異性体の混合物として販売されることが多い）及び２−クロロ−４−プロポキシトリキサントンがある。特定の硬化構造及び樹脂系用の効率的なカチオン光開始系は、カチオンＵＶ硬化分野の当業者には公知であり、本発明の範囲には限定されない。
【００２７】
熱的に発生した酸などの熱的開始系は、そのような触媒、開始剤及び硬化剤が適した用途にも好適である。触媒の例としては、ブロンステッド酸、ルイス酸、及び潜熱酸発生剤（ｌａｔｅｎｔ  ｔｈｅｒｍａｌ  ａｃｉｄ  ｇｅｎｅｒａｔｏｒ）がある。ブロンステッド酸とルイス酸の代表例は、Ｓｍｉｔｈ、Ｍ．Ｂ．及びＭａｒｃｈ、ＪのＭａｒｃｈ‘ｓ  Ａｄｖａｎｃｅｄ  Ｏｒｇａｎｉｃ  Ｃｈｅｍｉｓｔｒｙ，Ｒｅａｃｔｉｏｎｓ，Ｍｅｃｈａｎｉｓｍｓ，ａｎｄ  Ｓｔｒｕｃｔｕｒｅｓ，第５版、２００１年、Ｊｏｈｎ  Ｗｉｌｅｙ＆Ｓｏｎｓ，Ｉｎｃ．ニューヨーク、ＮＹ，３２７−３６２頁などの文献に知見することができる。潜熱酸発生剤の例としては、ジアリルヨードニウム塩、ベンジルスルホニウム塩、フェナシルスルホニウム塩、Ｎ−ベンジルピリジニウム塩、Ｎ−ベンジルピラジニウム塩、Ｎ−ベンジルアンモニウム塩、ホスホニウム塩、ヒドラジニウム塩、アンモニウムボレート塩などが挙げられるが、これらに限定されない。
【００２８】
ラジカル重合性官能基がメタ−置換芳香族構造内にあるとき、ラジカル光開始剤を使用してラジカル重合を始動することができる。ラジカル光開始剤の例としては、Ｒａｄｉａｔｉｏｎ  Ｃｕｒｉｎｇ：Ｓｃｉｅｎｃｅ  ａｎｄ  Ｔｅｃｈｎｏｌｏｇｙ，１９９２年、Ｐｌｅｎｕｍ  Ｐｒｅｓｓ；ニューヨーク；Ｓ．Ｐ．Ｐａｐｐａｓ編、及びＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，１１，１８７，１９８８年、Ｊｏｈｎ  Ｗｉｌｅｙ  ａｎｄ  Ｓｏｎｓ，ニューヨーク；Ｈ．Ｆ．Ｍａｒｋ，Ｂｉｋａｌｅｓ，Ｃ．Ｇ．Ｏｖｅｒｂｅｒｇｅｒ、Ｇ．Ｍｅｎｇｅｓ編に開示されている。硬化目的のためにラジカル熱開始剤も選択することができ、熱開始剤の例は、Ｐｒｉｎｃｉｐｌｅｓ  ｏｆ  Ｐｏｌｙｍｅｒｉｚａｉｏｎ、２１１、１９９１年、Ｊｏｈｎ  Ｗｉｌｅｙ  ＆  Ｓｏｎｓ，ニューヨーク；Ｇ．Ｇ．Ｏｄｉａｎ編に開示されている。有効なラジカル開始系の選択は、ラジカル硬化分野の当業者には公知であり、本発明の範囲では限定されない。
【００２９】
一般的な充填剤は、粉末石英、溶融シリカ、アモルファスシリカ、タルク、ガラスビーズ、グラファイト、カーボンブラック、アルミナ、クレー、マイカ、バーミキュライト、窒化アルミニウム、窒化ホウ素が挙げられるが、これらに限定されない。銀、銅、金、スズ、スズ／鉛合金、及び他の合金からなる金属粉末及びフレークも含まれる。ポリ（テトラクロロエチレン）、ポリ（クロロトリフルオロエチレン）、及びポリ（塩化ビニリデン）などの有機充填剤粉末も使用することができる。乾燥剤または酸素掃去剤として機能する、ＣａＯ、ＢａＯ、Ｎａ２ＳＯ４、ＣａＳＯ４、ＭｇＳＯ４、ゼオライト、シリカゲル、Ｐ２Ｏ５、ＣａＣｌ２及びＡｌ２Ｏ３などの充填剤も使用することができるが、これらに限定されない。
実施例
【００３０】
実施例１：芳香族エポキシの合成
【００３１】
４，４‘−（ヘキサフルオロイソプロピリデン）ジフェノールジグリシジルエーテル（ＢＰＡＤＧＥ−ＣＦ３）：
【化６】
0005498156.tif 000007
【００３２】
還流コンデンサとメカニカルスターラーとを備えた５００ｍＬの三つ首丸底フラスコに、エピクロロヒドリン（０．７４ｍｏｌ）６８．８ｇ、４，４‘−（ヘキサフルオロイソプロピリデン）ジフェノール（０．０７４ｍｏｌ）２５．０ｇとイソプロピルアルコール１００ｇを加えた。この内容物を７５℃に上げて、遅い添加漏斗を使用して、脱イオン水中４６％水酸化ナトリウム２６ｇを６時間かけて滴下添加した。ゆっくりと添加した終了時に、反応内容物を８３℃に上昇させて、その温度でさらに２時間保持した。生成物を濾過し、溶媒を除去した。粗な生成物を全部で３０．０ｇをトルエンに溶解し、シリカゲル９．０ｃｍカラムに通した。溶媒を除去し、生成物２０．０ｇを回収した。収率６０％：１Ｈ  ＮＭＲ（ＣＤＣｌ３）：δｐｐｍ  ２．７６（２Ｈ），２．９１（２Ｈ），３．３５（２Ｈ），３．９７（２Ｈ），４．２５（２Ｈ），６．９０（４Ｈ），７．３０（４Ｈ）。
【００３３】
４，６−ジクロロレゾルシノールジグリシジルエーテル（ＤＣＲＤＧＥ）の合成：
【化７】
0005498156.tif 000008
【００３４】
４，６−ジクロロレゾルシノール（２５ｇ，０．１４ｍｏｌ）、エピクロロヒドリン（１２９ｇ，１．４ｍｏｌ）とイソプロピルアルコール（１００ｍｌ）を還流コンデンサとメカニカルスターラーとを備えた三つ首丸底フラスコに添加した。水（１４ｇ）中の水酸化ナトリウム（１２ｇ）の溶液を添加漏斗に入れた。フラスコ内容物を７５℃に上昇させた。水酸化ナトリウム溶液を６時間で添加し、同時に反応物を７５℃に保持した。ゆっくりと添加した後、反応物を８３℃にさらに２時間保持した。物質を濾過し、溶媒を除去した。次いで生成物をトルエン中に再び溶解して、脱イオン水で洗浄した。１回洗浄して、シリカゲルカラムを通してから、トルエン中の生成物を集めた。溶媒を除去して生成物を集めた。収率５０％。融点７８℃。１Ｈ  ＮＭＲ（ＣＤＣｌ３）：δｐｐｍ  ２．７−２．９（４Ｈ），３．３（２Ｈ），３．９−４．３（４Ｈ），６．７−７．３（２Ｈ）。
【００３５】
４−ブロモレゾルシノールジグリシジルエーテル（ＢＲＤＧＥ）の合成：
【化８】
0005498156.tif 000009
【００３６】
エピクロロヒドリン（１２２．４ｇ，１．３２ｍｏｌ）、４−ブロモレゾルシノール（２５．０ｇ，０．１３ｍｏｌ）とイソプロピルアルコール（１００ｇ）を、５００ｍｌ三つ首フラスコに添加し、７５℃に温めた。水中２２．２ｇ、５０重量％の水酸化ナトリウムの溶液をこのフラスコに６時間、滴下添加した。フラスコ温度は８３℃に上昇し、さらに２時間保持した。反応後、溶液を濾過し、溶媒を蒸発させた。次いでトルエンを残存物に添加した。固体を濾過し、トルエンを再び除去すると、薄茶色油状物が得られた。真空蒸留を用いてさらに精製すると、透明液体が得られ、静置すると結晶化した。１Ｈ  ＮＭＲ（ＣＤＣｌ３）：δｐｐｍ  ２．６−２．９（４Ｈ），３．３（２Ｈ），３．８−４．３（４Ｈ），６．３−７．４（３Ｈ）。
【００３７】
ヒドロキノンジグリシジルエーテル（ＨＤＧＥ）の合成：
【化９】
0005498156.tif 000010
【００３８】
エピクロロヒドリン（２２２ｇ，２．４ｍｏｌ）、イソプロピルアルコール（１２０ｍＬ）とヒドロキノン（３３ｇ，０．３ｍｏｌ）をコンデンサ、メカニカルスターラー、窒素供給源と、４０ｇ水中に２８．８ｇＮａＯＨを含む添加漏斗を備えた四つ首１Ｌ丸底フラスコに添加した。窒素でパージしながらＮａＯＨ溶液を滴下添加し、次いで反応物を７５〜８３℃に加熱した。溶液の色は暗茶色から、６時間後には白色沈殿で黄色に変化した。この溶液を濾過し、溶媒を除去すると、粘稠な黄色溶液が得られ、これを静置して固化させて集めた。生成物をイソプロピルアルコールから２回再結晶し、次いで真空下で蒸留し、冷却すると白色固体が得られた。１Ｈ  ＮＭＲ（ＣＤＣｌ３）：δｐｐｍ  ２．７−２．９（４Ｈ），３．３−３．４（２Ｈ），３．９−４．２（４Ｈ），６．９（４Ｈ）。
【００３９】
実施例２：種々のエポキシの透湿性能の比較
【００４０】
カチオンエポキシ数種をＵＶ硬化させ、結果を表１に集めた。それぞれの樹脂は、２％ＵＶ９３８０Ｃ（ＧＥ  Ｓｉｌｉｃｏｎｅｓ）カチオン光開始剤と混合し、テフロン（登録商標）プレート上にコーティングして、８路可変擦過器（ｅｉｇｈｔ−ｐａｔｈ  ｖａｒｉａｂｌｅ  ｓｃｒａｐｅｒ）で２−５ミル薄さのフィルムを製造し、Ｄｙｍａｘ固定ＵＶ硬化装置下で６Ｊ  ＵＶＡで硬化し、続いて１７５℃で１時間アニールした。フィルムの透湿係数を５０℃、１００％相対湿度でＭｏｃｏｎ  Ｐｅｒｍｅａｔｒａｎ３／３３で測定した。標準化した透湿データを表１に示す。
【００４１】
同定した化合物は、以下の構造を有する：
【化１０】
0005498156.tif 000011
【化１１】
0005498156.tif 000012
【００４２】
【表１】
0005498156.tif 000013
【００４３】
比較すると解るように、レゾルシノールジグリシジルエーテル（ＲＤＧＥ，Ａｌｄｒｉｃｈ）は、最も低い透湿性の一つを与える。ＥＰＯＮ８２８対ＢＰＡＤＧＥ−ＢＲ及びＢＰＡＤＧＥ−ＣＦ３の比較から、ハロゲン化エポキシは通常、その通常の炭化水素類似体よりもよいことも解る。硬化ＢＰＡＤＧＥ−ＢＲフィルムはＲＤＧＥよりもさらに透湿性が低いが、このサンプルは固体で、フィルムを作るのに１００℃を超える加熱が必要である。
【００４４】
二官能性対三及び四官能性芳香族エポキシの比較から、官能基を加えても必ずしも透過性の性能に役立たないことが解る。これらの芳香族エポキシの多くは似たようなエポキシ当量を有するが、本出願人は官能基を増やすと、透過性が高くなることを知見した。ＴＨＰＥ−ＧＥとＥＰＯＮ  １０３１はいずれも、硬化のためフィルムをキャストするのに１００℃を超える加熱が必要であった。
【００４５】
数種の一般的に使用される脂肪族エポキシとシロキサンエポキシについても試験し、その結果から、これらはそのエポキシ当量が芳香族エポキシと同等またはそれより低いにもかかわらず、芳香族エポキシほど低い透湿性を持たないことを示す。さらにこれらの比較から、透過性は溶解性単独ではなく、拡散性と溶解性の両用によって影響を受け、シロキサンエポキシなどの疎水性構造を単に作ることによっては低い透湿性は得られないことが解った。四官能性ＴＥＳエポキシシロキサン（ラボサンプル、Ｎａｔｉｏｎａｌ  Ｓｔａｒｃｈ＆Ｃｈｅｍｉｃａｌ  Ｃｏｍｐａｎｙ）は再び、二官能性ＳＩＢ１０９２．０サンプルよりも高い透過性を示した。
【００４６】
実施例３．ＲＤＧＥと種々の類似体との比較
【００４７】
ＤＣＲＤＧＥ／ＥＰＯＮ８６２と２％ＵＶ９３８０Ｃ光開始剤の５０／５０ブレンドの配合物を製造した。ＤＣＲＤＧＥ／ＥＰＯＮ８６２ブレンドは室温で固体であるが、高温では融解した。フィルム製造では、キャスト前に樹脂の予熱が必要であり、次いで４Ｊ  ＵＶＡで硬化し、１７５℃／１時間熱アニールした。このブレンドの透過は、４．９ｇ・ミル／（１００平方インチ・日）であり、これはＥＰＯＮ８６２単独、または６．３ｇ・ミル／（１００平方インチ・日）の５０／５０ＥＰＯＮ／ＲＤＧＥブレンドよりもかなり低かった。
【００４８】
別の態様では、光開始剤として２重量％ＳＲ１０１２を使用して３ＪＵＶＡで硬化させると、ＢＲＤＧＥ／Ａｒｏｎ  Ｏｘｅｔａｎｅ  ＯＸＴ−１２１（Ｔｏａｇｏｓｅｉ）の５０／５０ブレンドは７．３ｇ・ミル／（１００平方インチ・日）の透過値を与えた。比較で、ＲＤＧＥ／ＯＸＴ−１２１の５０／５０ブレンドは、同一条件下で９．５ｇ・ミル／（１００平方インチ・日）の透過値を与えた。これらの実験も先と同様にハロゲン化の利点を再び示している。ＯＸＴ−１２１とＳＲ１０１２は以下の構造をもつ：
【化１２】
0005498156.tif 000014
【００４９】
実施例４．透過係数における芳香族置換の影響
【００５０】
硬化配合物の透過率における種々の樹脂の基幹構造（ｂａｃｋｂｏｎｅ  ｓｔｒｕｃｔｕｒｅ）の影響をタルクを充填した配合物で示す。３２．５部ＥＰＯＮ８６２、樹脂添加剤３２．５部、タルク３５部を含む数種のブレンドを調製し、硬化させた。それぞれの配合物は、樹脂をベースとして２重量％ＳＲ１０１２と０．２１重量％ＩＴＸを含んでおり、３Ｊ  ＵＶＡで硬化し、続いて７０℃／１０分、熱アニールした。結果を表２にまとめる。芳香族基幹とメタ置換の影響を比較で示す。
【００５１】
【表２】
0005498156.tif 000015
【００５２】
ＩＴＸ（Ａｌｂｅｍａｒｌｅ）は、以下の構造をもつカチオン性光増感剤である：
【化１３】
0005498156.tif 000016
【００５３】
エポキシ添加剤に加えて、ＥＰＯＮ８６２と数種のビニルエーテル化合物とのブレンドも調製し、硬化させた。これらのブレンドはＥＰＯＮ８６２を８８部、ビニルエーテル１０部、ＵＶ９３８０Ｃを２部含み、３Ｊ  ＵＶＡで硬化させ、後の熱アニールは実施しなかった。結果を表３にまとめる。
【００５４】
【表３】
0005498156.tif 000017
ＶＥｃｔｏｍｅｒ（登録商標）５０１５ビニルエーテル（Ｍｏｒｆｌｅｘ）は、以下の構造をもつトリス［４−（ビニルオキシ）ブチル］トリメリテートである。
【化１４】
0005498156.tif 000018
ＶＥｃｔｏｍｅｒ（登録商標）４０１０ビニルエーテル（Ｍｏｒｆｌｅｘ）は、以下の構造をもつビス［４−（ビニルオキシ）ブチル］イソフタレートである。
【化１５】
0005498156.tif 000019
ＶＥｃｔｏｍｅｒ（登録商標）４０６０ビニルエーテル（Ｍｏｒｆｌｅｘ）は、以下の構造をもつビス［４−（ビニルオキシ）ブチル］アジペートである。
【化１６】
0005498156.tif 000020
ＶＥｃｔｏｍｅｒ（登録商標）４０５１ビニルエーテル（Ｍｏｒｆｌｅｘ）は、以下の構造をもつビス［４−（ビニルオキシ）メチル］シクロヘキシル］メチル］テレフタレートである。
【化１７】
0005498156.tif 000021
【００５５】
これらの結果は再び、芳香族置換が通常、脂肪族置換よりも低い透湿性を与えることを示す。より重要なことには、これらはまた、メタ−置換だけでは、ＶＥｃｔｏｍｅｒ（登録商標）５０１５、ＶＥｃｔｏｍｅｒ（登録商標）４０１０の場合などの良好なバリヤ性能は保証しないことを示す。比較的低い充填割合でも、これらの物質を含むサンプルはいずれも、透湿性の増加を示した。しかしながら、これらのビニルエーテル添加剤は、早い硬化速度が望まれる場合でも使用することができる。
【００５６】
実施例５．ＲＤＧＥ−ベースのバリヤシーラント１
【００５７】
ＲＤＧＥ／ＥＰＯＮ８６２混合物、光開始系（カチオン光開始剤及びＩＴＸ）とシラン接着促進剤をプラスチックジャーに入れ、透明になるまで１時間、渦巻きミキサー（ｖｏｒｔｅｘ  ｍｉｘｅｒ）で混合した。次いでミクロンサイズのシリカをジャーに添加し、サンプル全体を渦巻きミキサーでさらに１時間攪拌した。得られたペーストをさらにセラミック３ロールミルで攪拌し、真空チャンバで脱気した。組成と重量部を表４に示す。この配合物の粘度（２５℃）は、ブルックフィールドＤＶ−ＩＩ＋コーンプレート粘度計とＣＰ−５１プレートを使用して、１０ｒｐｍで１５，６００ｃＰであり、１ｒｐｍで３２，０００ＣＰである。
【００５８】
【表４】
0005498156.tif 000022
【００５９】
透湿性を測定するために、配合材料１〜２グラムをテフロンコーティングアルミニウムプレート上に置いた。８−路可変擦過器を使用して均等な厚さのフィルムをキャストした。次いでサンプルをＤｙｍａｘ固定ＵＶ硬化装置下におき、中圧水銀ランプを使用して７０秒間（３．３Ｊ／ｃｍ２  ＵＶＡ）で硬化させた。サンプル表面上の放射照度は、ＵＶ  Ｐｏｗｅｒ  Ｐｕｃｋ高エネルギーＵＶ放射計（ＥＩＴ  Ｉｎｃ．，Ｓｔｅｒｌｉｎｇ，ＶＡ）で測定し、それぞれ４７（ＵＶＡ）、３２（ＵＶＢ）、３（ＵＶＣ）、３５（ＵＶＶ）ｍＷ／ｃｍ２であった。上記フィルムの透湿係数（５０℃、１００％相対湿度）をＭｏｃｏｎ  Ｐｅｒｍｅａｔｉｏｎ  ３／３３で測定し、３．０ｇ・ミル／１００平方インチ・日であることが判明した。
【００６０】
接着性能は、テフロンコーティングアルミニウムプレート上、約１／４インチ離してテープ二つ（〜５ミル）を適用して試験した。刃を使用して、配合物をテープの間のフィルム内に引き入れた。ガラススライド片と数個の４×４ｍｍガラスプレートダイをイソプロパノールできれいに拭き、イソプロパノール中で１０分間超音波処理した。スライドとダイをイソプロパノールから取り出し、風乾してから、５分間ＵＶオゾン清浄にかけた。次いでダイを配合物のフィルムにおき、軽くたたいてダイ全体を漬した。配合物コーティングからダイを取り出して、スライド上においた。ダイを軽くたたいてダイとスライドの間で配合物が濡れるようにした。シーラント配合物をＤｙｍａｘ  ＵＶ硬化装置で３．３Ｊ／ｃｍ２ＵＶＡで硬化した。硬化したサンプルの剪断保持力（ｓｈｅａｒ  ａｄｈｅｓｉｏｎ）を、１００ｋｇのヘッドと３００ミルのダイツールを備えたＲｏｙｃｅ  Ｉｎｓｔｒｕｍｅｎｔ５５２  １００Ｋを使用して試験した。接着力は３９．３±１０．２ｋｇであることが判明した。
【００６１】
実施例６．ＲＤＧＥ−ベースのバリヤシーラント＃２
【００６２】
多環式エポキシを含むバリヤシーラント＃２をバリヤシーラント＃１と同様に製造し、成分を表５に列記する。
【００６３】
【表５】
0005498156.tif 000023
Ｅｌｉｃｌｏｎ  ＨＰ−７２００（ＤＡＩＮＩＰＰＯＮ  ＩＮＫ＆ＣＨＥＭＩＣＡＬＳ）は以下の構造をもつ：
【化１８】
0005498156.tif 000024
【００６４】
６Ｊ  ＵＶＡ後の上記サンプルの透湿係数（５０℃、１００％相対湿度）をＭｏｃｏｎ  Ｐｅｒｍｅａｔｒａｎ  ３／３３で測定し、２．６ｇ・ミル／１００平方インチ・日であることが判明した。接着力は、実施例５に記載の方法を使用して２２．５±４．４ｋｇであることが判明した。２週間の間、６５℃／８０％相対湿度でエージングした後でも接着力に全く変化はなかった。
【図面の簡単な説明】
【００６５】
【図１】図１は周辺シール化光電子デバイスである。
【図１】
0005498156.tif 000027